(57)【要約】【課題】  銀とアンモニアとを少なくとも含有する銀アンモニア溶液から危険な雷銀を発生させることなく安全にアンモニアを回収する方法を提供する。【解決手段】  アンモニア回収前の銀アンモニア溶液に含まれる全塩素のモル濃度を該銀アンモニア溶液に含まれる全銀のモル濃度で除した値を１と等しくするか又は１より大きくし、且つ該アンモニア回収前の銀アンモニア溶液中の水酸化アルカリの濃度を０.０００１ｍｏｌ／Ｌ以上０.０５ｍｏｌ／Ｌ以下とし、アンモニアストリッピング法等によるアンモニア回収時の銀アンモニア溶液の温度を５０℃より高くする。【選択図】  なし【特許請求の範囲】
【請求項１】
銀とアンモニアとを少なくとも含有する銀アンモニア溶液からアンモニアを回収する方法であって、アンモニア回収前の銀アンモニア溶液に含まれる全塩素のモル濃度を前記銀アンモニア溶液に含まれる全銀のモル濃度で除した値を１と等しくするか又は１より大きくし、且つ該銀アンモニア溶液中の水酸化アルカリの濃度を０.０００１ｍｏｌ／Ｌ以上０.０５ｍｏｌ／Ｌ以下とし、アンモニア回収時の銀アンモニア溶液の温度を５０℃より高くすることを特徴とする銀アンモニア溶液中のアンモニア回収方法。
【請求項２】
銀とアンモニアとを少なくとも含有する銀アンモニア溶液からアンモニアを回収する方法であって、アンモニア回収前の銀アンモニア溶液に含まれる全塩素のモル濃度を前記銀アンモニア溶液に含まれる全銀のモル濃度で除した値を１と等しくするか又は１より大きくし、且つ該銀アンモニア溶液中の水酸化アルカリの濃度を０.０５ｍｏｌ／Ｌを超え０.１ｍｏｌ／Ｌ以下とし、アンモニア回収時の銀アンモニア溶液の温度を５０℃以下にすることを特徴とする銀アンモニア溶液中のアンモニア回収方法。
【請求項３】
銀とアンモニアとを少なくとも含有する銀アンモニア溶液からアンモニアを回収する方法であって、アンモニア回収前の銀アンモニア溶液に含まれる全塩素のモル濃度を前記銀アンモニア溶液に含まれる全銀のモル濃度で除した値を１.０７以上とし、且つ該銀アンモニア溶液中の水酸化アルカリの濃度を０.０５ｍｏｌ／Ｌを超え０.２ｍｏｌ／Ｌ以下にして処理することを特徴とする銀アンモニア溶液中のアンモニア回収方法。
【請求項４】
前記銀アンモニア溶液が、アンモニアを含有する水溶液に塩化物塩を溶解したものであることを特徴とする、請求項１〜３のいずれかに記載の銀アンモニア溶液中のアンモニア回収方法。
【請求項５】
前記塩化物塩が、塩化リチウム、塩化ナトリウム、及び塩化カリウムのうち1以上を含むことを特徴とする、請求項４に記載の銀アンモニア溶液中のアンモニア回収方法。
【請求項６】
前記水酸化アルカリが、水酸化リチウム、水酸化ナトリウム、及び水酸化カリウムのうち1以上を含むことを特徴とする、請求項１〜５のいずれかに記載の銀アンモニア溶液中のアンモニア回収方法。
【発明の詳細な説明】
【技術分野】
【０００１】
本発明は、銀アンモニア溶液からのアンモニア回収方法に関するものであり、特に、爆発性を有する雷銀の生成を抑えて銀アンモニア溶液から安全にアンモニアを回収する方法に関する。
【背景技術】
【０００２】
電子機器における配線層や電極などの導電膜の形成には、銀粉を含んだ銀ペーストや銀インクが多用されている。これら銀ペーストや銀インクは、加熱硬化あるいは加熱焼成によって銀粉が連なって電気的に接続した電流パスを形成するので、配線層や電極となる導電膜の材料として用いられている。例えば、銀ペーストの一種である樹脂型銀ペーストは、銀粉、樹脂、硬化剤、および溶剤などからなり、これを回路パターンや端子形状に印刷し、１００℃〜２００℃で加熱硬化させることで配線や電極用の導電膜を形成することができる。また、銀ペーストの一種である焼成型銀ペーストは、銀粉、ガラス、および溶剤などからなり、これを回路パターンや端子形状に印刷し、６００℃〜８００℃で加熱焼成することで配線や電極用の導電膜を形成することができる。
【０００３】
かかる銀ペーストに使用する銀粉の粒径は一般に０.１μｍから数μｍ程度であり、形成する配線の幅や電極の厚さに応じて異なる粒径の銀粉が使用される。銀粉はペースト中で均一に分散させることが望ましく、これにより均一な厚みと幅を有する配線や均一な厚みを有する電極を形成することができる。一方、銀インクはタッチパネルや高電流を必要しない配線材として用いられており、使用される銀粉の粒径は数ｎｍから０.１μｍ程度であり、銀ペーストよりも細かい銀粉が使用される。
【０００４】
これら銀ペーストや銀インクの製造コストでは銀粉が高い割合を占めており、低コストに銀粉を製造することが重要視されている。そのため、銀粉はアンモニアを用いた湿式還元法で製造されることが多い。アンモニアは銀イオンと安定な銀アンミン錯体を形成するため還元反応を制御しやすく、湿式還元法による銀粉の製造では有効な成分である。さらに、アンモニアは一般に薬剤コストが低く、廃液処理において容易に回収可能な薬剤である点においても工業上有利である。
【０００５】
しかし、アンモニアは人体や環境に有害な物質であり、アンモニアを含む廃液を周辺環境に放出したり、あるいはアンモニアガスとして大気中に放出することは法律で制限されている。そのため、アンモニアを含む廃液は通常は放出前にアンモニアを除去する処理が施されている。この処理法には、例えば非特許文献１に示すようなアンモニアストリッピング法、薬剤または触媒による分解処理法、微生物による生物学的処理法、イオン交換法による吸着処理法等を挙げることができる。これらの内、アンモニア濃度が０.１質量％以上の高濃度の場合は、アンモニアストリッピング法によるアンモニアの回収が行われることが多い。アンモニアストリッピング法は、他の方法に比べて処理に要するエネルギー消費量が少なく、設備も簡易でコストを抑えることができるからである。
【０００６】
アンモニアストリッピング法は、下記式１に示すように水酸化物イオンを添加することにより平衡を左に傾かせてアンモニアを非解離状態で遊離させ、さらに温度を上げることによってアンモニアガスの溶解度を下げて遊離したアンモニアガスを排水から分離する方法である。分離してアンモニアガスはアンモニア水として回収したり、硫酸に吸収させて硫酸アンモニウムとして回収したりできる。あるいは、触媒と接触させることにより窒素ガスに分解して無害化する方法がとられることがある。なお、式１の関係から水酸化物イオン濃度が高い方がアンモニアガスになりやすく、工業的にはｐＨ１１以上が好ましいとされている。
［式１］
ＮＨ３＋Ｈ２Ｏ  ⇔  ＮＨ４ＯＨ  ⇔  ＮＨ４＋＋ＯＨ−
【０００７】
特許文献１には、排水中の重金属イオンを水溶性ポリマーに吸着させた後、該水溶性ポリマーを分離膜を用いて分離し、分離後の液をアンモニアストリッピング法で処理してアンモニアを回収する技術が開示されている。排水中の重金属イオンの分離を行うには水酸化物や還元による重金属の分離の方が効率的であり、特許文献１の技術は水溶性ポリマーの処理および分離膜の維持コストがかかるという欠点がある。また、特許文献２には、アンモニア性窒素含有水に酸化剤を添加したのち、加温下で金属触媒と接触させてアンモニアを分解し、窒素ガスとして回収する技術が開示されている。
【先行技術文献】
【特許文献】
【０００８】
【特許文献１】特開平１１−３３３４５５号公報
【特許文献２】特許第３６１４１８６号公報
【非特許文献】
【０００９】
【非特許文献１】「用水・排水の産業別処理技術」２０１１年５月発行，和田洋六著，東京電機大学出版局
【非特許文献２】Ｅ．Ａ．ＭａｃＷｉｌｌｉａｍ、Ｍ．Ｊ．Ｈａｚａｒｄ、Ｐｈｏｔｏｇｒａｐｈｉｃ  ｓｃｉｅｎｃｅ  ａｎｄ  ｅｎｇｉｎｅｅｒｉｎｇ、１９７７、Ｖｏｌ２１、Ｎｏ.４、２２１−２２４
【発明の概要】
【発明が解決しようとする課題】
【００１０】
銀を含んだアンモニア溶液中では、銀イオンの大部分は銀アンミン錯体の形態で存在しており、この銀アンミン錯体は、条件によっては爆発性の雷銀を生成する可能性がある。これは、銀溶液やその廃液を管理しながら処理する反応槽内や配管系内のみならず、銀溶液やその廃液が飛散して乾固した場合も同様である。そのため、銀粉の製造工程における銀を含んだ銀溶液の一連の処理においては勿論、銀粉の製造工程から排出される廃液の取り扱いにおいても安全性に考慮する必要がある。
【００１１】
しかしながら、従来のアンモニアを含む廃液の処理方法では、銀とアンモニアとを含む溶液に対して爆発性の雷銀の発生の回避を考慮しながらアンモニアを回収する方法については検討されていなかった。本発明は上記したような銀とアンモニアとを含む溶液の処理が抱える課題に鑑みてなされたものであり、銀アンミン錯体を含む溶液に対して、危険な雷銀を発生させることなく安全にアンモニアを回収する方法を提供することを目的としている。
【課題を解決するための手段】
【００１２】
本発明の発明者らは、銀アンミン錯体がアンモニア回収工程において雷銀を生成する条件について鋭意研究を重ねた結果、銀を含んだアンモニア溶液（以降、銀アンモニア溶液と称する）に含まれる成分の濃度や温度を限定することにより雷銀の生成を抑えて安全にアンモニアを回収できることを見出し本発明を完成するに至った。
【００１３】
すなわち、本発明が提供するアンモニアの回収方法の第１形態は、銀とアンモニアとを少なくとも含有する銀アンモニア溶液からアンモニアを回収する方法であって、アンモニア回収前の銀アンモニア溶液に含まれる全塩素のモル濃度を前記銀アンモニア溶液に含まれる全銀のモル濃度で除した値を１と等しくするか又は１より大きくし、且つ該銀アンモニア溶液中の水酸化アルカリの濃度を０.０００１ｍｏｌ／Ｌ以上０.０５ｍｏｌ／Ｌ以下とし、アンモニア回収時の銀アンモニア溶液の温度を５０℃より高くすることを特徴としている。
【００１４】
また、本発明が提供するアンモニアの回収方法の第２形態は、銀とアンモニアとを少なくとも含有する銀アンモニア溶液からアンモニアを回収する方法であって、アンモニア回収前の銀アンモニア溶液に含まれる全塩素のモル濃度を前記銀アンモニア溶液に含まれる全銀のモル濃度で除した値を１と等しくするか又は１より大きくし、且つ該銀アンモニア溶液中の水酸化アルカリの濃度を０.０５ｍｏｌ／Ｌを超え０.１ｍｏｌ／Ｌ以下とし、アンモニア回収時の銀アンモニア溶液の温度を５０℃以下にすることを特徴としている。
【００１５】
さらに、本発明が提供するアンモニアの回収方法の第３形態は、銀とアンモニアとを少なくとも含有する銀アンモニア溶液からアンモニアを回収する方法であって、アンモニア回収前の銀アンモニア溶液に含まれる全塩素のモル濃度を前記銀アンモニア溶液に含まれる全銀のモル濃度で除した値を１.０７以上とし、且つ該銀アンモニア溶液中の水酸化アルカリの濃度を０.０５ｍｏｌ／Ｌを超え０.２ｍｏｌ／Ｌ以下にすることを特徴としている。
【発明の効果】
【００１６】
本発明によれば、爆発性の雷銀の生成を抑制しながらアンモニアを効率よく回収して再利用できるので、その工業的価値は極めて高い。
【発明を実施するための形態】
【００１７】
以下、本発明に係るアンモニアの回収方法を、銀粉や銀コロイドの製造工程から排出される銀アンミン錯体を含む銀アンモニア溶液からストリッピング法でアンモニアを回収する場合を例に挙げて説明する。銀粉や銀コロイド溶液の製造方法では、アンモニアを含有する水溶液に必要に応じて塩化物塩を添加した後、銀塩を溶解して銀アンミン錯体を含む銀アンモニア溶液を作製し、この銀アンモニア溶液に還元剤を添加して銀イオンを還元することで銀微粒子を形成し、得られた銀微粒子を含む懸濁液を固液分離して銀粉を作製したり銀コロイド溶液を作製したりすることが行われている。
【００１８】
必要に応じてアンモニア溶液に添加する塩化物塩は、溶解しないものや還元反応の際に水酸化物のような沈殿物を生じるものは好ましくないが、それ以外あれば特に限定はない。例えば、塩化ナトリウム、塩化カリウム、塩化アンモニウム、塩化リチウムなどを使用することができる。
【００１９】
上記の製造方法では、形成する銀微粒子の粒径や形状、銀コロイドの特性などによっては銀イオンをすべて還元するとは限られず、この場合は未還元の銀アンミン錯体を含む溶液が発生する。また、銀アンミン錯体をすべて還元する工程であっても量産工程では還元を行う反応槽内での反応の偏りなどで、未還元の銀アンミン錯体を含んだ溶液が発生することもある。このような残留する未反応の銀アンミン錯体は、後段のアンモニア回収工程において処理する際、雷銀の生成により爆発などの危険を孕んでいることが問題になる。すなわち、銀アンミン錯体溶液は、乾燥、加熱、またはアルカリ性物質の添加を行うことにより、溶液中のアンモニア濃度が下がり、雷銀が生成されるので、その生成を抑える安全対策が重要となる。ここで雷銀とは、窒化銀、アミド銀、およびイミド銀などの銀を含む爆発性物質の一般的な総称である。
【００２０】
具体的な雷銀の発生過程としては、銀アンミン錯体を含む銀アンモニア溶液を乾燥濃縮させると、銀アンミン錯体から配位子のアンモニアが外れてアミド銀（ＡｇＮＨ２）が生成する。これは意図的に銀アンモニア溶液を濃縮する場合に限られず、例えば反応槽や配管系から銀アンモニア溶液が飛散して乾燥濃縮した場合も同様に雷銀が形成される。また、銀アンミン錯体を含む銀アンモニア溶液にアルカリを加えた場合は、銀アンミン錯体から配位子のアンモニアが外れ、これによりアミド銀が生成して窒化銀の生成が進行する。
【００２１】
例えば非特許文献２よれば、銀アンミン錯体を含む銀アンモニア溶液に水酸化カリウムを添加すると、下記式２および式３の反応を経由して爆発性を有する窒化銀Ａｇ３Ｎが生成することが開示されている。このことから、アルカリの添加により雷銀の生成が促進されると考えられる。
［式２］
［Ａｇ（ＮＨ３）］２＋＋ＯＨ−→ＡｇＮＨ２＋ＮＨ３＋Ｈ２Ｏ
［式３］
ＡｇＮＨ２→Ａｇ３Ｎ＋２ＮＨ３
【００２２】
ところで、廃液からアンモニア等を回収するアンモニアストリッピング法では、より高い効率でストリッピングするために廃液を加熱することが行われており、これは上記した式２の反応を促進させることになるため、ｐＨや温度の制御だけでは雷銀の生成を防止することは困難である。そこで、本発明者らは銀とアンモニアを含む銀アンモニア溶液に対して雷銀の生成を抑えながらアンモニアを良好にストリッピングできる条件について鋭意研究した結果、下記に述べるように、アンモニア回収前の銀アンモニア溶液中の全塩素のモル濃度と全銀のモル濃度との比率及び水酸化アルカリのモル濃度、並びにアンモニア回収時の銀アンモニア溶液の温度にそれぞれ所定の制限を課した３つの条件においては、いずれも雷銀を生成しないことを見出した。
【００２３】
ここで、全塩素のモル濃度とは、銀アンモニア溶液中に含まれるＣｌ−で示される塩素イオンやＣｌ２で示される塩素分子、さらには銀アンモニア溶液中に塩素の化合物として存在するものの全てを塩素原子に換算したモル濃度である。また、全銀のモル濃度とは、銀アンモニア溶液中の銀の化学種を銀原子に換算したモル濃度であり、この場合、銀はほとんどが銀アンミン錯体［Ａｇ（ＮＨ３）２］＋として存在するが、化学平衡により銀アンミン錯体以外の錯体として存在する銀イオンが含まれる。さらに、水酸化アルカリとは、水酸化リチウム、水酸化ナトリウム、および水酸化カリウムのうちのいずれか１つ以上である。
【００２４】
まず、第１の条件は、アンモニア回収前の銀アンモニア溶液が下記式４または式５のいずれかの関係を満たすように、アンモニア回収前の銀アンモニア溶液に含まれる全塩素のモル濃度を該銀アンモニア溶液に含まれる全銀のモル濃度で除した値を１と等しくするか又は１より大きくし、また、アンモニア回収前の銀アンモニア溶液中の水酸化アルカリ濃度を０.０００１ｍｏｌ／Ｌ以上０.０５ｍｏｌ／Ｌ以下とし、更にアンモニア回収時の銀アンモニア溶液の加熱温度を５０℃より高い温度にする条件である。この条件下でアンモニアを回収すれば、雷銀を生成することはない。
【００２５】
［式４］
１＝（全塩素のモル濃度）／（全銀のモル濃度）
［式５］
１＜（全塩素のモル濃度）／（全銀のモル濃度）
【００２６】
アンモニア回収前の銀アンモニア溶液が上記式４および式５のいずれをも満たさない場合、すなわち、アンモニア回収前の銀アンモニア溶液中の全塩素のモル濃度を全銀のモル濃度で除した値が１未満の場合は、塩素が不足するため塩化銀の生成が不安定となり、雷銀が生成されてしまう。また、水酸化アルカリ濃度が０.０００１ｍｏｌ／Ｌ未満では前述した式１の平衡が左に傾きにくく、溶液中でアンモニウムイオンとして残留する割合が高くなり、アンモニアの回収効率が著しく下がることになる。一方、水酸化アルカリ濃度が０.０５ｍｏｌ／Ｌを超えると、銀アンミン錯体からアンモニア配位子が外れやすくなり、雷銀の生成を促進させることになる。アンモニアの回収時は、銀アンモニア溶液を５０℃より高くする必要があり、８５℃以上に加熱するのが好ましい。８５℃よりも低いとアンモニアの回収効率が悪くなるからである。
【００２７】
次に、第２の条件は、アンモニア回収前の銀アンモニア溶液が上記式４または式５のいずれかの関係を満たすように、アンモニア回収前の銀アンモニア溶液に含まれる全塩素のモル濃度を該銀アンモニア溶液に含まれる全銀のモル濃度で除した値を１と等しくするか又は１より大きくし、また、アンモニア回収前の銀アンモニア溶液中の水酸化アルカリの濃度を０.０５ｍｏｌ／Ｌを超えて０.１ｍｏｌ／Ｌ以下とし、更にアンモニア回収時の銀アンモニア溶液の温度を５０℃以下にする条件である。この条件下でアンモニアを回収すれば、雷銀を生成することはない。
【００２８】
このように、水酸化アルカリ濃度が０.０５ｍｏｌ／Ｌを超え０.１ｍｏｌ／Ｌ以下であっても、銀アンモニア溶液の温度を５０℃以下に保てば、雷銀の生成を抑制することができる。０.１ｍｏｌ／Ｌを超えると、５０℃以下であっても銀アンミン錯体からアンモニア配位子が外れやすくなり、雷銀の生成を促進させることになる。この第２の条件は第１の条件よりもアンモニア回収時の温度が低いため、アンモニアストリッピングの際は減圧することが望ましい。
【００２９】
そして、第３の条件は、下記式６の関係を満たすように、アンモニア回収前の銀アンモニア溶液に含まれる全塩素のモル濃度を前記銀アンモニア溶液に含まれる全銀のモル濃度で除した値を１.０７以上とし、且つ水酸化アルカリ濃度が０.２ｍｏｌ／Ｌ以下とすることで雷銀を生成せずに処理できることを見出した。このように塩素原子を過剰にすることにより、水酸化アルカリ濃度が０.１ｍｏｌ／Ｌを超え０.２ｍｏｌ／Ｌ以下でも、銀アンミン錯体からアンモニア配位子が外れても塩化銀となる反応が優先され、雷銀の生成を抑制できる。なお、この第３の条件ではアンモニア回収時の温度について特に制約はない。
［式６］
１.０７≦（全塩素のモル濃度）／（全銀のモル濃度）
【００３０】
銀アンモニア溶液に含まれる全塩素のモル濃度を全銀のモル濃度で除した値の上限は特にないが、全塩素のモル濃度が高くなればなるほど水酸化アルカリの濃度を０.２ｍｏｌ／Ｌよりも高くできる可能性が高い。しかしながら、塩化銀の溶解度を超えた場合には塩化銀の析出が生じる可能性が高くなり、また、塩化ナトリウムの析出、中和のための薬剤コストが増加するので、これらの観点から上限を課すのが好ましい。
【実施例】
【００３１】
［実施例１］
２８％アンモニア水１ｇに塩化銀を６０ｍｇ加えて溶解し、さらに水酸化ナトリウムを０.０５ｍｏｌ／Ｌとなるように加えて銀アンモニア溶液を作製した。この銀アンモニア溶液に含まれる全塩素のモル濃度を全銀のモル濃度で除した値は１.００となる。この銀アンモニア溶液を１００℃まで加熱して得た残留物に波長９２０ｎｍ〜９４０ｎｍ、パルスピーク出力５Ｗ、パルス幅２ｍ秒の赤外線レーザを照射して着火試験を行ったところ、爆発は認められなかった。この結果から、この銀アンモニア溶液は１００℃に加熱しても雷銀の生成はなく安全であることがわかった。
【００３２】
そこで、還流冷却器を備えた丸底フラスコ内で２８％アンモニア水１０ｇに塩化銀０.６ｇを溶解し、純水１００ｍＬおよび水酸化ナトリウム濃度が０.０５ｍｏｌ／Ｌとなるように加えて銀アンモニア溶液を作製した。この銀アンモニア溶液を設定温度１００℃にして加熱し、その際、還流冷却器から排出されるアンモニアガスを０.１ｍｏｌ／Ｌの硫酸水溶液５０ｍＬに吸収させた。この硫酸水溶液中のアンモニア量をインドフェノール青吸光光度法により分析したところ２.８ｇとなり、ほぼ全量のアンモニアを回収できた。このことから、上記条件の銀アンモニア溶液の場合はアンモニアストリッピング法を用いて効率よく且つ安全にアンモニアを回収できることがわかった。
【００３３】
［実施例２］
水酸化ナトリウムの濃度を０.０５ｍｏｌ／Ｌに代えて０.０１ｍｏｌ／Ｌとなるように加えた以外は実施例１と同様にして着火試験及びアンモニアの回収を行ったところ、爆発は認められず、また、硫酸水溶液中のアンモニア量が２.７ｇとなり、アンモニアを９５％以上回収できた。このことから、上記条件の銀アンモニア溶液の場合はアンモニアストリッピング法を用いて効率よく且つ安全にアンモニアを回収できることがわかった。
【００３４】
［実施例３］
２８％アンモニア水１ｇに塩化銀６０ｍｇと、塩化ナトリウム１.４９ｍｇと加えて溶解した。さらに水酸化ナトリウムを０.２ｍｏｌ／Ｌとなるように加えて銀アンモニア溶液を作製した。この銀アンモニア溶液に含まれる全塩素のモル濃度を全銀のモル濃度で除した値は１.０７となる。この銀アンモニア溶液に対して実施例１と同様に加熱して着火試験及びアンモニアの回収を行ったところ、爆発は認められず、また、硫酸水溶液中のアンモニア量が２.８ｇとなりほぼ全量のアンモニアを回収できた。このことから、上記条件の銀アンモニア溶液の場合はアンモニアストリッピング法を用いて効率よく且つ安全にアンモニアを回収できることがわかった。
【００３５】
［実施例４］
水酸化ナトリウムの濃度を０.０５ｍｏｌ／Ｌに代えて０.１ｍｏｌ／Ｌとなるように加えた以外は実施例１と同様にして銀アンモニア溶液を作製した。この銀アンモニア溶液を５０℃に加熱して得た残留物に対して実施例１と同様に着火試験を行ったところ、爆発は認められなかった。この結果から、この銀アンモニア溶液は５０℃の加熱では雷銀の生成はなく安全であることがわかった。
【００３６】
そこで、還流冷却器を備えた耐圧の丸底フラスコ内で２８％アンモニア水１０ｇに塩化銀０.６ｇを溶解し、純水１００ｍＬおよび水酸化ナトリウム濃度が０.１ｍｏｌ／Ｌとなるように加え、設定温度を５０℃となるように加熱し、還流冷却器から出たアンモニアガスを−５０ｍｍＨｇとなるように減圧しながら０.１ｍｏｌ／Ｌの硫酸水溶液５０ｍＬに吸収させた。硫酸水溶液中のアンモニア量をインドフェノール青吸光光度法により分析したところ２.６ｇとなり、９０％以上のアンモニアを回収できた。このことから、上記条件の銀アンモニア溶液の場合はアンモニアストリッピング法を用いて効率よく且つ安全にアンモニアを回収できることがわかった。
【００３７】
［比較例１］
２８％アンモニア水１ｇに、塩化銀４６ｍｇおよび酸化銀１３ｍｇを溶解して全塩素のモル濃度を全銀のモル濃度で除した値が０.７５の銀アンモニア溶液を作製した。この銀アンモニア溶液を常温で乾燥して得た残留物に対して実施例１と同様に着火試験を行ったところ、雷銀の生成が部分的に認められ、この銀アンモニア溶液を加熱すると爆発等の危険性があることがわかった。よって、以降のアンモニア回収試験は行わなかった。
【００３８】
［比較例２］
２８％アンモニア水１ｇに、塩化銀６０ｍｇを溶解して全塩素のモル濃度を全銀のモル濃度で除した値が１.００の銀アンモニア溶液を作製した。この銀アンモニア溶液に更に水酸化ナトリウムを０.１ｍｏｌ／Ｌとなるように添加し、６０℃に加熱して得た残留物に対して実施例１と同様に着火試験を行ったところ、雷銀の生成が認められ、この銀アンモニア溶液を加熱すると爆発等の危険性があることがわかった。よって、以降のアンモニア回収試験は行わなかった。
【００３９】
［比較例３］
２８％アンモニア水１ｇに、塩化銀６０ｍｇを溶解して全塩素のモル濃度を全銀のモル濃度で除した値が１.００の銀アンモニア溶液を作製した。この銀アンモニア溶液に更に水酸化ナトリウムを０.２ｍｏｌ／Ｌとなるように添加し、５０℃に加熱して得た残留物に対して実施例１と同様に着火試験を行ったところ、雷銀の生成が認められ、この銀アンモニア溶液を加熱すると爆発等の危険性があることがわかった。よって、以降のアンモニア回収試験は行わなかった。
【００４０】
［比較例４］
２８％アンモニア水１ｇに、塩化銀６０ｍｇおよび塩化ナトリウム１.４７ｍｇを溶解して塩素のモル濃度を銀のモル濃度で除した値が１.０６の銀アンモニア溶液を作製した。この銀アンモニア溶液に更に水酸化ナトリウムを０.２ｍｏｌ／Ｌとなるように添加し、１００℃に加熱して得た残留物に対して実施例１と同様に着火試験を行ったところ、雷銀の生成が認められ、この銀アンモニア溶液を加熱すると爆発等の危険性があることがわかった。よって、以降のアンモニア回収試験は行わなかった。